積層された複数の電気二重層キャパシタ単位セルを備え、前記複数の電気二重層キャパシタ単位セルの各々は、第1端子引出部を有する第1集電体、第2端子引出部を有する第2集電体、前記第1集電体上に形成される第1電極、第2集電体上に形成される第2電極、及び前記第1電極と前記第2電極との間に形成される分離膜を含み、前記第1端子引出部の各々はひとつに結合され、前記複数の電気二重層キャパシタ単位セルの各々に電気を印加するための外部端子と連結される第1接合部を構成し、前記第2端子引出部の各々はひとつに結合され、前記複数の電気二重層キャパシタ単位セルの各々に電気を印加するための外部端子と連結される第2接合部を構成する電気二重層キャパシタセル。前記第1接合部及び前記第2接合部の各々は、圧延により結合されたことを特徴とする請求項1に記載の電気二重層キャパシタセル。前記第1接合部及び前記第2接合部の各々は、屈曲部を有することを特徴とする請求項1または2に記載の電気二重層キャパシタセル。内部に収納空間を有し絶縁性樹脂から成る外装ケースと、前記外装ケースに埋め込まれ、前記収納空間に露出される第1面と前記外装ケースの外部領域に露出される第2面を夫々有する第1外部端子及び第2外部端子と、前記収納空間に配置され、請求項1から3の何れか1項に記載の電気二重層キャパシタセルとを含み、前記第1接合部は前記第1外部端子の前記第1面と電気的に連結され、前記第2接合部は前記第2外部端子の前記第1面と電気的に連結された電気二重層キャパシタパッケージ。前記第1接合部及び前記第2接合部は、超音波溶接により前記第1外部端子及び前記第2外部端子の第1面と連結されたことを特徴とする請求項4に記載の電気二重層キャパシタパッケージ。前記外装ケースは、前記絶縁性樹脂と前記第1外部端子及び前記第2外部端子がインサート射出成形により一体で成形されたことを特徴とする請求項4または5に記載の電気二重層キャパシタパッケージ。前記第1外部端子及び前記第2外部端子は、前記外装ケースの同一面に形成されたことを特徴とする請求項4から6の何れか1項に記載の電気二重層キャパシタパッケージ。前記外装ケースは、上面が開放された収納空間を有し、前記第1外部端子及び前記第2外部端子が埋め込まれた下部ケース、並びに前記収納空間を覆うように前記下部ケースに装着された上部キャップを含むことを特徴とする請求項4から7の何れか1項に記載の電気二重層キャパシタパッケージ。第1端子引出部を有する第1集電体、第2端子引出部を有する第2集電体、前記第1集電体上に形成される第1電極、第2集電体上に形成される第2電極、及び前記第1電極と前記第2電極との間に形成される分離膜を含む複数の電気二重層キャパシタ単位セルを積層する段階と、前記第1端子引出部の各々をひとつに結合して前記複数の電気二重層キャパシタ単位セルの各々に電気を印加するための外部端子と連結される第1接合部を形成するとともに、前記第2端子引出部の各々をひとつに結合して前記複数の電気二重層キャパシタ単位セルの各々に電気を印加するための外部端子と連結される第2接合部を形成する段階とを含む電気二重層キャパシタセルの製造方法。前記第1接合部及び前記第2接合部は、圧延工程により形成されることを特徴とする請求項9に記載の電気二重層キャパシタセルの製造方法。絶縁性樹脂と第1外部端子及び第2外部端子を一体で成形し、上面が開放された収納空間を有し、且つ、前記第1外部端子及び前記第2外部端子の第1面は前記収納空間に露出され、前記第1外部端子及び前記第2外部端子の第2面は外部領域に露出されるように下部ケースを形成する段階と、第1端子引出部を有する第1集電体、第2端子引出部を有する第2集電体、前記第1集電体上に形成される第1電極、第2集電体上に形成される第2電極、及び前記第1電極と前記第2電極との間に形成される分離膜を含む複数の電気二重層キャパシタ単位セルを積層する段階と、前記第1端子引出部の各々をひとつに結合して第1接合部を形成するとともに、前記第2端子引出部の各々をひとつに結合して第2接合部を形成し、前記第1接合部及び前記第2接合部を有する電気二重層キャパシタセルを構成する段階と、前記収納空間に前記電気二重層キャパシタセルを配置する段階と、前記第1接合部と前記第1外部端子の前記第1面を電気的に連結するとともに、前記第2接合部と前記第2外部端子の前記第1面を電気的に連結する段階と、前記収納空間を覆うように上部キャップを前記下部ケース上に装着する段階とを含む電気二重層キャパシタパッケージの製造方法。前記第1接合部及び前記第2接合部は、圧延工程により形成されることを特徴とする請求項11に記載の電気二重層キャパシタパッケージの製造方法。前記第1接合部及び前記第2接合部は、超音波溶接により前記第1外部端子及び前記第2外部端子の前記第1面と連結されたことを特徴とする請求項11または12に記載の電気二重層キャパシタパッケージの製造方法。前記下部ケースの形成は、インサート射出成形により行われることを特徴とする請求項11から13の何れか1項に記載の電気二重層キャパシタパッケージの製造方法。本発明の目的は低い抵抗を有し、信頼性に優れた電気二重層キャパシタセル、これを含む電気二重層キャパシタパッケージ及びこの製造方法を提供することである。上記の課題を解決するために本発明の一実施形態は、積層された複数の電気二重層キャパシタ単位セルから成り、上記電気二重層キャパシタ単位セルは第1及び第2端子引出部を有する第1及び第2集電体、上記第1及び第2集電体上に形成される第1及び第2電極、及び上記第1及び第2電極の間に形成される分離膜を含み、上記複数の第1及び第2端子引出部はひとつに結合され、上記電気二重層キャパシタ単位セルに電気を印加するための外部端子と連結される第1及び第2接合部を構成する電気二重層キャパシタセルを提供する。上記第1及び第2接合部は、圧延により結合されることができる。上記第1及び第2接合部は、屈曲部を有することができる。本発明の他の実施形態は、内部に収納空間を有し絶縁性樹脂から成る外装ケースと、上記外装ケースに埋め込まれ、上記収納空間に露出される第1面と上記外装ケースの外部領域に露出される第2面を夫々有する第1及び第2外部端子と、上記収納空間に配置され、電気二重層キャパシタ単位セルが複数積層された電気二重層キャパシタセルとを含み、上記電気二重層キャパシタ単位セルは、第1及び第2端子引出部を有する第1及び第2集電体、上記第1及び第2集電体上に形成される第1及び第2電極、及び上記第1及び第2電極の間に形成される分離膜を含み、上記複数の第1及び第2端子引出部はひとつに結合される第1及び第2接合部を構成し、上記第1及び第2接合部は上記第1及び第2外部端子の第一面と電気的に連結された電気二重層キャパシタパッケージを提供する。上記第1及び第2接合部は圧延により結合されることができ、上記第1及び第2接合部は屈曲部を有することができる。上記第1及び第2接合部は、超音波溶接により上記第1及び第2外部端子の第1面と連結されたものであることができる。上記外装ケースは、上記絶縁性樹脂と第1及び第2外部端子がインサート射出成形により一体で成形されたものであることができる。上記第1及び第2外部端子は、上記外装ケースの同一面に形成されることができる。上記外装ケースは上面が開放された収納空間を有し、第1及び第2外部端子が埋め込まれた下部ケース及び上記収納空間を覆うように上記下部ケースに装着された上部キャップから成ることができる。本発明のさらに他の実施形態は、第1及び第2端子引出部を有する第1及び第2集電体、上記第1及び第2集電体上に形成される第1及び第2電極、及び上記第1及び第2電極の間に形成される分離膜を含む複数の電気二重層キャパシタ単位セルを積層する段階と、上記複数の第1及び第2端子引出部をひとつに結合し、上記電気二重層キャパシタ単位セルに電気を印加するための外部端子と連結される第1及び第2接合部を形成する段階とを含む電気二重層キャパシタセルの製造方法を提供する。上記第1及び第2接合部は、圧延工程により形成されることができる。本発明のさらに他の実施形態は、絶縁性樹脂と第1及び第2外部端子を一体で成形し、上面が開放された収納空間を有し、且つ、上記第1及び第2外部端子の第1面は前記収納空間に露出され、第2面は外部領域に露出されるように下部ケースを形成する段階と、第1及び第2端子引出部を有する第1及び第2集電体、上記第1及び第2集電体上に形成される第1及び第2電極、及び上記第1及び第2電極の間に形成される分離膜を含む複数の電気二重層単位セルを積層する段階と、上記複数の第1及び第2端子引出部をひとつに結合し、第1及び第2接合部を有する電気二重層キャパシタセルを備える段階と、上記収納空間に上記電気二重層キャパシタセルを配置する段階と、上記第1及び第2接合部と上記第1及び第2外部端子の第1面を電気的に連結する段階と、上記収納空間を覆うように上部キャップを上記下部ケース上に装着する段階とを含む電気二重層キャパシタパッケージの製造方法を提供する。上記第1及び第2接合部は、圧延工程により形成されることができる。上記第1及び第2接合部と上記第1及び第2外部端子の第1面は、超音波溶接により連結されることができる。上記下部ケースの形成は、インサート射出成形により行われることができる。本実施形態によると、電気二重層キャパシタセルは複数の端子引出部がひとつに結合された接合部を有する。接合部は超音波融着によりパッケージの外部端子と連結されることができる。接合部はひとつに結合された状態であり、外部端子との結合が容易で、超音波印加の際にパッケージの損傷を減らすことができる。また、接合部と外部端子の結合力が向上し、電解液の液出を防ぐことができ、接合部と外部端子の間の抵抗を減らすことができる。以下、添付の図面を参照して本発明の好ましい実施形態を説明する。但し、本発明の実施形態は様々な他の形態に変形されることができ、本発明の範囲が以下で説明する実施形態に限定されるものではない。また、本発明の実施形態は当業界において平均的な知識を有する者に本発明をさらに完全に説明するために提供されるものである。従って、図面における要素の形状及び大きさ等はより明確な説明のために誇張されることもあり、図面上の同一の符号で示される要素は同一の要素である。図1は、本発明の一実施形態による電気二重層キャパシタセルAを示す概略的な断面図である。図1を参照すると、本実施形態による電気二重層キャパシタセルAは複数の電気二重層キャパシタ単位セル110、120、130、140、150が積層されたものである。一番目の電気二重層キャパシタ単位セル110は、順次に積層された第1端子引出部112aを有する第1集電体111aと、第1電極113a、分離膜114、第2電極113b、第2端子引出部112bを有する第2集電体111bを含む。上記第1及び第2集電体111a、111bは、夫々上記第1及び第2電極113a、113bに電気的信号を伝達するための導電性シートであって、導電性ポリマーやゴムシートまたは金属箔metallicfoilから成ることができる。上記第1及び第2集電体111a、111bは、夫々第1及び第2電極113a、113bが形成されない第1及び第2端子引出部112a、112bを有する。上記第1及び第2電極113a、113bは、対向配置され、互いに異なる極性の電気が印加される。上記第1及び第2電極113a、113bは、分極性電極材料で形成されることができ、例えば、比表面積が比較的高い活性炭等を利用することができる。上記第1及び第2電極113a、113bは粉末活性炭を主材料とした電極物質スラリーを第1及び第2集電体111a、111bに固着させて製造することができる。上記分離膜114は、イオンの透過が可能なように多孔性物質からなることができる。これに制限されるものではないが、例えば、ポリプロピレン、ポリエチレン、またはガラス繊維等の多孔性物質を使用することができる。図1に図示されたように、上記第2集電体111bの両面に電極が形成されることができ、これを利用して2番目の電気二重層キャパシタ単位セル120を積層することができる。このような方式で複数の電気二重層キャパシタ単位セル110、120、130、140、150が積層され、上記各電気二重層キャパシタ単位セル110、120、130、140、150を構成する複数の第1集電体111a、121a、141aの第1端子引出部112a、122a、142aと第2集電体111b、131b、151bの第2端子引出部112b、132b、152bはひとつに結合される。ひとつに結合された第1端子引出部と第2端子引出部は、夫々電気二重層キャパシタ単位セルに電気を印加するための外部端子と連結される第1及び第2接合部160a、160bを構成する。一般的に電気二重層キャパシタセルは、パッケージ工程により電気二重層キャパシタセルに電気を印加する外部端子と電気的に連結される。複数の電気二重層キャパシタ単位セルが積層される場合には複数の端子引出部を外部端子と連結させなければならない。本実施形態によると、複数の端子引出部をひとつに結合して接合部を構成することによって、外部端子との連結を容易にする。複数の端子引出部を結合する方法は、集電体を構成する物質によって適切に選択されることができ、例えば、集電体が金属箔から成る場合、圧延により行われることができる。より具体的に、冷却圧延方法を利用して金属箔から成る複数の端子引出部をひとつに結合させることができる。これにより、第1及び第2接合部160a、160bは屈曲部を有することができる。図示されたように、第1及び第2端子引出部は互いに反対方向に形成されることができ、これに制限されるものではなく、電気を印加する外部端子の位置によって第1及び第2端子引出部は同一の方向に形成されることができる。図2aは、本発明の一実施形態による電気二重層キャパシタパッケージを示す概略的な斜視図であり、図2bは図2aのI-Iに沿って切開した電気二重層キャパシタパッケージを示す概略的な断面図である。図2a及び図2bを参照すると、本実施形態による電気二重層キャパシタパッケージは、内部に収納空間171を有し、絶縁性樹脂から成る外装ケース170と上記外装ケース170の収納空間に配置される電気二重層キャパシタセルAを含む。上記外装ケース170には、電気二重層キャパシタセルAに電気を印加するための第1及び第2外部端子180a、180bが埋め込まれている。上記第1及び第2外部端子180a、180bは、上記収納空間171に露出される第1面181a、181bと上記外装ケースの外部領域に露出される第2面182a、182bを有する。上記第1及び第2外部端子180a、180bは上記外装ケース170の外部領域と上記収納空間171の内部領域を連結する構造である。上記外装ケース170は、インサート射出成形等により絶縁性樹脂と第1及び第2外部端子180a、180bを一体で成形して製造することができる。上記外装ケース170の収納空間171には電気二重層キャパシタセルAが配置され、上記電気二重層キャパシタセルAは、上記収納空間171に露出された第1及び第2外部端子180a、180bの第1面181a、181bと電気的に連結される。上記第1及び第2外部端子180a、180bは電気二重層キャパシタセルAを外部電源と電気的に連結するための1つの手段であることができる。上記電気二重層キャパシタセルAは、図1に図示されたように、複数の電気二重層キャパシタ単位セル110、120、130、140、150が積層されたものである。各電気二重層キャパシタ単位セルは、第1端子引出部112aを有する第1集電体111aと、第1電極113a、分離膜114、第2電極113b、第2端子引出部112bを有する第2集電体111bを含む。各電気二重層キャパシタ単位セル110、120、130、140、150を構成する複数の第1集電体111a、121a、141aの第1端子引出部112a、122a、142aと第2集電体111b、131b、151bの第2端子引出部112b、132b、152bはひとつに結合される第1及び第2接合部160a、160bを構成する。上記第1及び第2接合部160a、160bは第1及び第2外部端子180a、180bの第1面181a、181bと電気的に連結される。上記第1及び第2接合部160a、160bは上記第1及び第2外部端子180a、180bと電気的に連結されるようにその形状は適切に変更されることができる。本実施形態によると、複数の端子引出部をひとつに結合して接合部を構成することによって、外部端子との連結を容易にする。複数の端子引出部を結合する方法は、特に制限されず、例えば、集電体が金属箔から成る場合、圧延により行われることができる。より具体的に、冷却圧延方法を利用して金属箔から成る複数の端子引出部をひとつに結合させることができる。これにより、第1及び第2接合部160a、160bは屈曲部を有することができる。上記第1及び第2接合部160a、160bは、超音波融着により第1及び第2外部端子180a、180bの第1面181a、181bと連結されることができる。第1及び第2接合部160a、160bはひとつに結合された状態であり、第1及び第2外部端子との結合が容易で、超音波印加の際パッケージの損傷を減らすことができる。また、第1及び第2接合部160a、160bと第1及び第2外部端子の結合力が向上し、電解液の液出を防ぐことができ、第1及び第2接合部と第1及び第2外部端子の間の抵抗を減らすことができる。上記第1及び第2外部端子180a、180bは外装ケースの同一面に形成されており、電気二重層キャパシタパッケージは追加構造物がなくてもその構造自体で表面実装SMTが可能である。そのため、第1及び第2外部端子180a、180bと外装ケース170はひとつの平面を成すことが好ましい。本実施形態において、上記外装ケース170は上面が開放された収納空間を有し、第1及び第2外部端子180a、180bが埋め込まれた下部ケース170a及び上記収納空間を覆うように上記下部ケース170a上に装着された上部キャップ170bからなることができる。上記外装ケース170は、絶縁性樹脂からなることができる。上記絶縁性樹脂は、これに制限されるものではないが、例えばポリフェニレンスルフィドPolyphenylenesulfide、PPSまたは液晶高分子Liquidcrystalpolymer、LCPであることができる。これにより上記電気二重層キャパシタは高い温度約240-270°C程度で進行される表面実装過程で内部構造を保護することができる。図3a及び図3bは、本発明の一実施形態による電気二重層キャパシタセルの製造方法を説明するための工程別断面図である。先ず、図3aに図示されたように、複数の電気二重層キャパシタ単位セル110、120、130、140、150を積層し、電気二重層キャパシタセルを設ける。電気二重層キャパシタ単位セル110は、第1端子引出部112aを有する第1集電体111aと、第1電極113a、分離膜114、第2電極113b、第2端子引出部112bを有する第2集電体111bを順次に積層して形成することができる。図3aに図示されたように、上記第2集電体111bの両面に電極が形成されることができ、これを利用して2番目の電気二重層キャパシタ単位セル120を積層することができる。このような方式で複数の電気二重層キャパシタ単位セル110、120、130、140、150を積層することができる。次に、各電気二重層キャパシタ単位セル110、120、130、140、150を構成する複数の第1集電体111a、121a、141aの第1端子引出部112a、122a、142aと第2集電体111b、131b、151bの第2端子引出部112b、132b、152bをひとつに結合して第1及び第2接合部を形成する。第1及び第2接合部は電気二重層キャパシタセルに電気を印加するための外部端子と電気的に連結されるためのものである。複数の端子引出部を結合する方法は、集電体を構成する物質に従って適切に選択されることができ、例えば、集電体が金属箔から成る場合は圧延工程により行われることができる。より具体的に、図3aに図示されたように、複数の第1端子引出部112a、122a、142a及び第2端子引出部112b、132b、152bの上面及び下面に夫々油圧プレスP1、P2を配置し、圧着して第1及び第2端子引出部をひとつに結合させることができる。これにより、図3bに図示されたように、複数の第1端子引出部112a、122a、142a及び第2端子引出部112b、132b、152bはひとつに結合された第1及び第2接合部160a、160bを有することができる。また、油圧プレスの形状によって第1及び第2接合部160a、160bは屈曲を有することができる。図4aから図4cは、本発明の一実施形態による電気二重層キャパシタパッケージの製造方法を説明するための工程別断面図である。先ず、図4aに図示されたように、開放された収納空間171を有しながら、上記収納空間171に露出される第1面181a、181bと外部領域に露出される第2面182a、182bを有するように第1及び第2外部端子180a、180bが埋め込まれた下部ケース170aを形成する。上記下部ケース170aを形成する方法は、絶縁性樹脂と第1及び第2外部端子180a、180bを一体で成形し、上記絶縁性樹脂に第1及び第2外部端子180a、180bが埋め込まれることができる方法であれば特に制限されない。例えばインサート射出成形insertinjectionmoldingを利用することができる。より具体的に、所望する下部ケースの形状を有する金型内に第1及び第2外部端子を配置し、上記金型内に絶縁性樹脂を充填する。金型に充填された絶縁性樹脂は金型内で冷却または架橋により第1及び第2外部端子と共に固化される。インサート成形により異なる材質を有する絶縁性樹脂及び第1及び第2外部端子は一体化される。次に、図4bに図示されたように、上記下部ケース170aの収納空間171に電気二重層キャパシタセルAを配置する。上記電気二重層キャパシタセルAは上述したように、3a及び3bにより備えられることができる。上記電気二重層キャパシタセルAは複数の電気二重層キャパシタ単位セル110、120、130、140、150が積層されたものである。電気二重層キャパシタセルAは、各電気二重層キャパシタ単位セル110、120、130、140、150を構成する複数の第1集電体111a、121a、141aの第1端子引出部112a、122a、142aと第2集電体111b、131b、151bの第2端子引出部112b、132b、152bがひとつに結合された第1及び第2接合部160a、160bを有する。次に、第1及び第2接合部160a、160bを上記収納空間171に露出された第1及び第2の外部端子180a、180bの第1面181a、181bと電気的に連結する。上記第1及び第2接合部160a、160bは、第1面181a、181bと接触するために適切な形状に変更されることができる。上記第1及び第2接合部160a、160bと第1面を接触し、超音波Uを印加して第1及び第2接合部160a、160bと第1及び第2の外部端子180a、180bの第1面181a、181bを電気的に連結することができる。本実施形態によると、第1及び第2接合部160a、160bはひとつに結合された状態であり、第1及び第2外部端子180a、180bとの結合が容易で、超音波印加の際パッケージの損傷を減らすことができる。また、第1及び第2接合部160a、160bと第1及び第2外部端子180a、180bの結合力が向上し、電解液の液出を防止することができ、第1及び第2接合部と第1及び第2外部端子の間の抵抗を減らすことができる。また、上述したように、上記第1及び第2接合部160a、160bは屈曲部を有することができ、これにより超音波溶接の効率が向上することができる。次に、図4cに図示されたように、電気二重層キャパシタセルAが実装された下部ケース170aに電解液を充填する。上記電解液は水系電解液または非水系電解液を使用することができる。その後、上記収納空間171を覆うように上部キャップ170bを上記下部ケース170a上に装着する。本発明は上述した実施形態及び添付された図面によって限定されるものではなく、添付された請求範囲によって限定する。従って、請求の範囲に記載された本発明の技術的思想を外れない範囲内において当技術分野の通常の知識を有する者によって多様な形態の置換、変形及び変更が可能であり、これも本発明の範囲に属する。